【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
上層、底層、および内層が互いにしっかりと接着された少なくとも３層で構成される複合構造を備える熱成形可能なフィルムであって、
複合構造の上層および底層が、共重合体の重量を基準として１〜２５重量％の重合酢酸ビニルと、共重合体の重量を基準として７５〜９９重量％の重合エチレンとから本質的になるエチレン−酢酸ビニルの共重合体のフィルム層を含み、複合構造の内層が、
（ａ）ポリマーブレンドの重量を基準として４０〜９５重量％のエチレンベースの共重合体であって、
（１）共重合体の重量を基準として少なくとも５０重量％のエチレンと、
（２）共重合体の重量を基準として１〜３０重量％のアクリル酸またはメタクリル酸と、
（３）共重合体の重量を基準として４０重量％までのアクリル酸アルキルまたはメタクリル酸アルキルと
の繰り返し重合単位から本質的になり、
該共重合体が、亜鉛、マグネシウム、ナトリウム、およびリチウムからなる群から選択される金属イオンで中和された５〜１００％の酸基を有するエチレンベースの共重合体；および
（ｂ）ポリマーブレンドの重量を基準として５〜６０重量％のメタロセン触媒の直鎖状ポリエチレン
から本質的になるポリマーブレンドのフィルムを含むことを特徴とする熱成形可能なフィルム。
【請求項２】
上層および底層が互いにしっかりと接着された２層で構成される複合構造を備える熱成形可能なフィルムであって、
複合構造の上層が、共重合体の重量を基準として１〜２５重量％の重合酢酸ビニルと、共重合体の重量を基準として７５〜９９重量％の重合エチレンとから本質的になるエチレン−酢酸ビニルの共重合体のフィルム層を含み、複合構造の底層が、
（ａ）ポリマーブレンドの重量を基準として４０〜９５重量％のエチレンベースの共重合体であって、
（１）共重合体の重量を基準として少なくとも５０重量％のエチレンと、
（２）共重合体の重量を基準として１〜３０重量％のアクリル酸またはメタクリル酸と、
（３）共重合体の重量を基準として４０重量％までのアクリル酸アルキルまたはメタクリル酸アルキルと
の繰り返し重合単位から本質的になり、
該共重合体が、亜鉛、マグネシウム、ナトリウム、およびリチウムからなる群から選択される金属イオンで中和された５〜１００％の酸基を有するエチレンベースの共重合体；および
（ｂ）ポリマーブレンドの重量を基準として５〜６０重量％のメタロセン触媒の直鎖状ポリエチレン
から本質的になるポリマーブレンドのフィルムを含むことを特徴とする熱成形可能なフィルム。
【請求項３】
ポリマーブレンドの重量を基準として２〜１５重量％のエチレン−酢酸ビニルの共重合体を含有することを特徴とする請求項２に記載の熱成形可能なフィルム。
【請求項４】
物体保持のため形状構造に熱成形された請求項１に記載のフィルムを含み、熱成形された形状構造の上に配置されたカバーを有し、フィルムにしっかりと接着されることを特徴とする熱成形包装。
【請求項５】
カバーが、不織ポリオレフィンウェブであることを特徴とする請求項４に記載の熱成形包装。
【手続補正２】
【補正対象書類名】明細書
【補正対象項目名】００４８
【補正方法】変更
【補正の内容】
【００４８】
コーナー部の厚さのデータは、本発明のフィルム（フィルム２および３）が、先行技術(フィルム１)よりも改良された熱成形性を有することを示した。ＥＶＡ層（フィルム４）にｍ−ＬＬＤＰＥをブレンドすると、ＥＶＡ層をｍ−ＬＬＤＰＥ（フィルム５）で取り替えるのと同じように、成形性の減少を示す。
以下、本発明の好ましい態様を以下に示す。
１．  上層、底層、および内層が互いにしっかりと接着された少なくとも３層で構成される複合構造を備える熱成形可能なフィルムであって、
複合構造の上層および底層が、共重合体の重量を基準として１〜２５重量％の重合酢酸ビニルと、共重合体の重量を基準として７５〜９９重量％の重合エチレンとから本質的になるエチレン−酢酸ビニルの共重合体のフィルム層を含み、複合構造の内層が、
（ａ）ポリマーブレンドの重量を基準として４０〜９５重量％のエチレンベースの共重合体であって、
（１）共重合体の重量を基準として少なくとも５０重量％のエチレンと、
（２）共重合体の重量を基準として１〜３０重量％のアクリル酸またはメタクリル酸と、
（３）共重合体の重量を基準として４０重量％までのアクリル酸アルキルまたはメタクリル酸アルキルと
の繰り返し重合単位から本質的になり、
該共重合体が、亜鉛、マグネシウム、ナトリウム、およびリチウムからなる群から選択される金属イオンで中和された５〜１００％の酸基を有するエチレンベースの共重合体；および
（ｂ）ポリマーブレンドの重量を基準として５〜６０重量％のメタロセン触媒の直鎖状ポリエチレン
から本質的になるポリマーブレンドのフィルムを含むことを特徴とする熱成形可能なフィルム。
２．  ２５〜５００ミクロンの全厚を有する熱成形可能なフィルムであって、上層が、全厚の１０〜４０％を構成し、内層が、全厚の２０〜８０％を構成し、底層が、全厚の１０〜４０％を構成することを特徴とする１．に記載の熱成形可能なフィルム。
３．  上層および底層のエチレン−酢酸ビニルの共重合体が、１〜２５重量％の重合酢酸ビニルと、７５〜９９重量％の重合エチレンとから本質的になり、ＡＳＴＭ  Ｄ  １２３８条件Ｅに従って測定されたメルト・インデックス０．１〜５０g／１０分を有することを特徴とする２．に記載の熱成形可能なフィルム。
４．  内層が、ポリマーブレンドの重量を基準として６５〜８５重量％のエチレンベースの共重合体と、ポリマーブレンドの重量を基準として１５〜３５重量％のメタロセン触媒ポリエチレンとのポリマーブレンドから本質的になることを特徴とする１．に記載の熱成形可能なフィルム。
５．  メタロセン触媒ポリエチレンが、直鎖状高密度ポリエチレン、直鎖状中密度ポリエチレン、直鎖状低密度ポリエチレン、および直鎖状超低密度ポリエチレンからなる群から選択されることを特徴とする４．に記載の熱成形可能なフィルム。
６．  エチレンベースの共重合体が、７〜２５重量％のアクリル酸またはメタクリル酸と、７５〜９３重量％のエチレンとから本質的になり、３０〜７０％の中和された酸基を有し、ＡＳＴＭ  Ｄ  １２３８条件Ｅに従って測定されたメルト・インデックス０．５〜２００g／１０分を有することを特徴とする４．に記載の熱成形可能なフィルム。
７．  エチレンベースの共重合体が、７〜２５重量％のアクリル酸またはメタクリル酸と、１〜３０重量％のアルキル（メタ）アクリレートと、少なくとも５０重量％のエチレンとから本質的になり、３０〜７０％の中和された酸基を有し、ＡＳＴＭ  Ｄ  １２３８条件Ｅに従って測定されたメルト・インデックス０．５〜２００g／１０分を有することを特徴とする４．に記載の熱成形可能なフィルム。
８．  上層および底層が互いにしっかりと接着された２層で構成される複合構造を備える熱成形可能なフィルムであって、
複合構造の上層が、共重合体の重量を基準として１〜２５重量％の重合酢酸ビニルと、共重合体の重量を基準として７５〜９９重量％の重合エチレンとから本質的になるエチレン−酢酸ビニルの共重合体のフィルム層を含み、複合構造の底層が、
（ａ）ポリマーブレンドの重量を基準として４０〜９５重量％のエチレンベースの共重合体であって、
（１）共重合体の重量を基準として少なくとも５０重量％のエチレンと、
（２）共重合体の重量を基準として１〜３０重量％のアクリル酸またはメタクリル酸と、
（３）共重合体の重量を基準として４０重量％までのアクリル酸アルキルまたはメタクリル酸アルキルと
の繰り返し重合単位から本質的になり、
該共重合体が、亜鉛、マグネシウム、ナトリウム、およびリチウムからなる群から選択される金属イオンで中和された５〜１００％の酸基を有するエチレンベースの共重合体；および
（ｂ）ポリマーブレンドの重量を基準として５〜６０重量％のメタロセン触媒の直鎖状ポリエチレン
から本質的になるポリマーブレンドのフィルムを含むことを特徴とする熱成形可能なフィルム。
９．  （ａ）ポリマーブレンドの重量を基準として４０〜９５重量％のエチレンベースの共重合体であって、
（１）共重合体の重量を基準として少なくとも５０重量％のエチレンと、
（２）共重合体の重量を基準として１〜３０重量％のアクリル酸またはメタクリル酸と、
（３）共重合体の重量を基準として最大４０重量％までのアクリル酸アルキルまたはメタクリル酸アルキルと
の繰り返し重合単位から本質的になり、
共重合体が、亜鉛、マグネシウム、ナトリウム、およびリチウムからなる群から選択される金属イオンで中和された５〜１００％の酸基を有するエチレンベースの共重合体；および
（ｂ）ポリマーブレンドの重量を基準として５〜６０重量％のメタロセン触媒の直鎖状ポリエチレン
から本質的になるポリマーブレンドを含むことを特徴とする熱成形可能なフィルム。
１０．  ポリマーブレンドの重量を基準として２〜１５重量％のエチレン−酢酸ビニルの共重合体を含有することを特徴とする９．に記載の熱成形可能なフィルム。
１１．  物体保持のため形状構造に熱成形された１．に記載のフィルムを含み、熱成形された形状構造の上に配置されたカバーを有し、フィルムにしっかりと接着されることを特徴とする熱成形包装。
１２．  カバーが、不織ポリオレフィンウェブであることを特徴とする１１．に記載の熱成形包装。